(57)【要約】【課題】高アスペクト比構造体が形成されたニードルシートを型（モールド）から適切に剥離することができる簡素なニードルシートの製造方法を提供することを目的とする。【解決手段】針状凹部１２を有するスタンパ１０上に原料溶液が供給され、針状凹部１２の反転形状のニードル部２４を有するマイクロニードルシート２２が原料溶液から形成されるようにスタンパ１０上の原料溶液が固化され、マイクロニードルシート２２がスタンパ１０から剥離される。スタンパ１０からマイクロニードルシート２２を剥離する際に、スタンパ１０上のマイクロニードルシート２２が所定範囲内の曲率を有するように、スタンパ１０が歪ませられる。これにより、マイクロニードルシート２２の剥離を効果的に促進することができ、剥離時のマイクロニードルシート２２の損傷を防ぐことができる。【選択図】図４
2009241358.tif 000002
【特許請求の範囲】
【請求項１】
凹部を有するモールド上に原料溶液を供給する溶液供給工程と、
前記凹部の反転形状の凸部を有するニードルシートが前記原料溶液から形成されるように、前記モールド上の前記原料溶液を固化する固化工程と、
前記ニードルシートを前記モールドから剥離する剥離工程とを含み、
前記剥離工程において、前記モールド上の前記ニードルシートが所定範囲内の曲率を有するように、前記モールドを歪ませることを特徴とするニードルシートの製造方法。
【請求項２】
前記剥離工程において、前記モールドから離れる第１の方向へ第１剥離力を前記モールド上の前記ニードルシートに対して付与するとともに、前記第１の方向とは逆の第２の方向へ第２剥離力を前記モールドの両端部に対して付与することを特徴とする請求項１に記載のニードルシートの製造方法。
【請求項３】
前記剥離工程において、前記ニードルシートを前記モールドから面剥離することを特徴とする請求項１または２に記載のニードルシートの製造方法。
【請求項４】
前記剥離工程において、前記第２剥離力が付与される前記モールドの両端部の間における前記ニードルシートの長さＬｓと、前記モールドのうち前記ニードルシートが載置される部分の前記第１の方向への歪み高さＬｍとが、
０．０１５≦Ｌｍ／Ｌｓ≦０．１２
を満たすように、前記モールドを歪ませることを特徴とする請求項２または３に記載のニードルシートの製造方法。
【請求項５】
前記第１剥離力は、吸着パッドにより前記ニードルシートに対して付与され、
前記吸着パッドは、１００ＭＰａ以下のヤング率を有することを特徴とする請求項２〜４のいずれかに記載のニードルシートの製造方法。
【請求項６】
前記モールドは、前記凹部が形成される基部と、前記基部よりも大きなヤング率を有する剛性部とを含み、
前記基部は１００ＭＰａ以下のヤング率を有し、
前記剛性部は１Ｇｐａ以上のヤング率を有することを特徴とする請求項１〜５のいずれかに記載のニードルシートの製造方法。
【請求項７】
前記モールドは、シリコーン樹脂を含むことを特徴とする請求項１〜６のいずれかに記載のニードルシートの製造方法。
【請求項８】
前記モールドは、前記凹部が形成される基底部と、前記基底部とは別体に設けられる枠体であって前記基底部上において前記凹部を囲む枠体とを含み、
前記原料溶液は、前記基底部と前記枠体とによって区画される領域に供給されることを特徴とする請求項１〜７のいずれかに記載のニードルシートの製造方法。
【請求項９】
前記剥離工程において、前記モールドに振動を付与することを特徴とする請求項１〜８のいずれかに記載のニードルシートの製造方法。
【発明の詳細な説明】
【技術分野】
【０００１】
本発明はシート上に凸部が形成されるニードルシートの製造方法に係り、例えば径に対する高さの割合が大きい高アスペクト比構造の凸部であって微細な先端を有する凸部を有するニードルシートの製造方法に関する。
【背景技術】
【０００２】
近年、高機能微細形状を有する高アスペクト比構造体をアレイ状に規則的に配置したマイクロニードルシートなどの機能性シートが、様々な分野で利用されている。例えば医療分野では、薬剤が付与されたマイクロニードルを有する経皮吸収シートを用いて、患部に対して薬剤を高効率に投与することが行われている。
【０００３】
このような機能性シートは、膜特性に応じて様々な方法で製造可能である。例えば特許文献１及び２は、鋳型を用いた射出成形によりニードル構造を形成する方法を開示する。また特許文献３は、溶解材料にピンを接触させて、当該ピンを溶解材料から離隔することで皮膚用針を成形する方法を開示する。
【０００４】
特許文献１及び２が開示する射出成形を利用する方法では、鋳型に形成されたアレイ状凹部のうち微細形状を有する先端部まで、原材料を適切に注入することが難しいため、生産性に劣る。また、特許文献３が開示する材料の延伸を利用する方法では、均一な形状を有するニードルを高精度に量産することが難しく、必ずしも量産化に適していない。また、延伸後に素早く固化する材料が求められるため、材料の選択の自由度が小さい。
【０００５】
また型（モールド）を利用する方法では、高アスペクト比微細周期構造体が形成されたシートを型から剥離する際にシート損傷が生じやすく、シートを安定的に量産することが難しい。また、溶融樹脂などの原材料が付与される面の凹凸のために、型とシートとの間に大きな密着力が働いて剥離不良を招きやすい。さらに、生産性の観点からは大面積の型（スタンパ等）によってシートを成形する方法が効果的だが、型からシートを剥離する際に必要な力は型の面積に比例して増大するため、型の大面積化に伴って剥離時にシート損傷が生じやすくなる。
【０００６】
このような事情を背景に、シートの剥離を改善する種々の方法が提案されている。
【０００７】
例えば特許文献４は、金型と被転写体との接触工程における雰囲気の圧力Ｐ１を、金型と被転写体との離型工程における雰囲気の圧力Ｐ２よりも大きく設定する（Ｐ２＜Ｐ１）方法を開示する。この方法によれば、離型工程において、雰囲気の圧力がＰ２を示す一方で、転写形状体と金型との間の微小空間の圧力がＰ１と同等若しくは近い値を示すため、この圧力差により離型が促進される。また特許文献５は、放電照射処理によって、樹脂に対する金型の付着性を改善する方法を開示する。また特許文献６は、熱可塑性プラスチック材を成形金型開き方向に自収縮させることにより残留応力の小さいプラスチック成型品を製造する方法を開示する。
【特許文献１】特開２００３−２３８３４７号公報
【特許文献２】特開２００６−５１３６１号公報
【特許文献３】特開２００６−３４５９８３号公報
【特許文献４】特開２００６−１３７０１９号公報
【特許文献５】特開２００７−２８３７１４号公報
【特許文献６】特開２００６−９５９０１号公報
【発明の開示】
【発明が解決しようとする課題】
【０００８】
シートを型から適切に剥離するための上記のような方法が提案されているが、いずれも根本的な解決方法を提供するものではない。
【０００９】
例えば特許文献４に開示される方法では、雰囲気全体の圧力を変化させる必要があるため、必ずしも製造効率に優れているとはいえない。また、被転写体全体に対して均一な剥離力を付与することが難しいため、不均一な剥離力によって被転写体が損傷する可能性がある。
【００１０】
また特許文献５に開示される方法では、付着性を高めた金型部分と樹脂成形体との剥離を適切にコントロールすることが難しい。また放電照射処理等の工程が増えるため、高コスト化する。
【００１１】
また特許文献６に開示される方法では、熱可塑性プラスチック材の収縮性に依存するため、安定成形に対する懸念がある。また金型凹部の先端が非常に微細な形状を有する場合には、当該先端部に熱可塑性プラスチック材を適切に充填することが難しいだけではなく、微細形状の先端部に充填された熱可塑性プラスチック材の自収縮の程度にバラツキを生じる可能性がある。
【００１２】
このように、微細形状の高アスペクト比構造体が形成されたシートを、簡単かつ低コストに、型から剥離するための更なる手法が望まれている。
【００１３】
本発明は、上述の事情に鑑みてなされたものであり、高アスペクト比構造体が形成されたニードルシートを型（モールド）から適切に剥離することができる簡素なニードルシートの製造方法を提供することを目的とする。
【課題を解決するための手段】
【００１４】
本発明の一態様は、凹部を有するモールド上に原料溶液を供給する溶液供給工程と、前記凹部の反転形状の凸部を有するニードルシートが前記原料溶液から形成されるように、前記モールド上の前記原料溶液を固化する固化工程と、前記ニードルシートを前記モールドから剥離する剥離工程とを含み、前記剥離工程において、前記モールド上の前記ニードルシートが所定範囲内の曲率を有するように、前記モールドを歪ませることを特徴とするニードルシートの製造方法に関する。
【００１５】
本態様によれば、ニードルシートをモールドから剥離する際に、ニードルシートが所定範囲内の曲率を有するようにモールドが歪ませられるので、ニードルシートに働くモーメント力によってニードルシートの剥離を促進することができる。
【００１６】
なお、ここでいう「凹部」及び「凸部」とは、特に幅方向長さに対して長手方向長さが比較的大きな高アスペクト比凹部及び高アスペクト比凸部を含むものである。また「凹部」及び「凸部」の端部形状は特に限定されず、先細の針状端部や柱状端部等、様々な形状の端部にすることが可能である。
【００１７】
前記剥離工程において、前記モールドから離れる第１の方向へ第１剥離力を前記モールド上の前記ニードルシートに対して付与するとともに、前記第１の方向とは逆の第２の方向へ第２剥離力を前記モールドの両端部に対して付与してもよい。
【００１８】
この場合、ニードルシートが所定範囲内の曲率を有するようにモールドを効果的に歪ませることができ、ニードルシートを剥離し易くなる。
【００１９】
前記剥離工程において、前記ニードルシートを前記モールドから面剥離することが好ましい。
【００２０】
この場合、ニードルシートの凸部に対して過大な応力が不適切な方向へ作用してしまうことを効果的に防ぐことができ、ニードルシートを精度良く製造することができる。なお、ここでいう「面剥離」とは、剥離する際に最終的に接触している端部が線単位ではなく面単位でのシートの剥離を意味するものであり、面単位の剥離力によってニードルシートを剥離する態様を指す。
【００２１】
前記剥離工程において、前記第２剥離力が付与される前記モールドの両端部の間における前記ニードルシートの長さＬｓと、前記モールドのうち前記ニードルシートが載置される部分の前記第１の方向への歪み高さＬｍとが、０．０１５≦Ｌｍ／Ｌｓ≦０．１２を満たすように、前記モールドを歪ませることが好ましい。
【００２２】
この場合、ニードルシートに適度な剥離力を作用させることができ、ニードルの損傷を防いだ状態で、ニードルシートをモールドからスムーズに剥離することができる。
【００２３】
前記第１剥離力は、吸着パッドにより前記ニードルシートに対して付与され、前記吸着パッドは、１００ＭＰａ以下のヤング率を有することが好ましい。
【００２４】
このように柔軟性に富んだ吸着パッドを用いることによって、ニードルシートの表面に微細な凹凸が形成されている場合であっても、ニードルシートに対して吸着パッドを適切に吸着させることができる。これにより、過大な剥離力を作用させることなく、ニードルシートを効率的に剥離することができる。
【００２５】
前記モールドは、前記凹部が形成される基部と、前記基部よりも大きなヤング率を有する剛性部とを含み、前記基部は１００ＭＰａ以下のヤング率を有し、前記剛性部は１Ｇｐａ以上のヤング率を有することが好ましい。
【００２６】
この場合、凹部におけるニードルシートの成形特性を基部により調整するとともに、モールドの剛性を剛性部によって調整することができ、ニードルシートの特性に応じた成形性能及び剥離性能を有するモールドを実現することが可能である。
【００２７】
前記モールドは、シリコーン樹脂を含んでいてもよい。
【００２８】
この場合、ニードルシートとの離型性に富んだモールドを実現することができる。
【００２９】
前記モールドは、前記凹部が形成される基底部と、前記基底部とは別体に設けられる枠体であって前記基底部上において前記凹部を囲む枠体とを含み、前記原料溶液は、前記基底部と前記枠体とによって区画される領域に供給されることが好ましい。
【００３０】
この場合、別体の基底部及び枠体によってモールドが構成されるので、剥離工程では、枠体のみを基底部から取り除くことも可能である。このように、ニードルシートの剥離に先立って枠体のみを取り除くことにより、ニードルシートの剥離力を効果的に低減することができる。
【００３１】
前記剥離工程において、前記モールドに振動を付与することが好ましい。
【００３２】
この振動によってニードルシートの剥離が促進され、外部からニードルシートに対して加える剥離力を低減することができる。
【発明の効果】
【００３３】
本発明によれば、剥離時にニードルシートが所定範囲の曲率を有するようにモールドが歪ませられ、この歪みに基づく力がニードルシートに対して剥離を助長する方向へ働くので、ニードルシートに対して外部から加える必要がある剥離力を低減することができる。このように、モールドを歪ませるという簡単かつ低コストな方法によって、損傷を防ぎながらニードルシートを適切に剥離することができる。
【発明を実施するための最良の形態】
【００３４】
添付図面に従って本発明の実施形態について説明する。以下では、医療分野において皮膚を介し薬剤を投入するのに使用されるマイクロニードルシートを例として説明するが、針等の高アスペクト比構造体を有する他の機能性シートに対しても本願発明を適用することが可能である。
【００３５】
図１は、マイクロニードルシート２２の一例を示す断面図である。このマイクロニードルシート２２は、ほぼ均一な膜厚を有するシート部２６と、当該シート部２６と一体的な構造を有する多数のニードル部２４（高アスペクト比凸部）とを有する。
【００３６】
ニードル部２４は、円錐や角錐などの錐形状を有し、シート部２６から突出するようにして設けられており、シート部２６からの高さＨ及び基底部の幅（径）Ｄの比によって表されるアスペクト比Ａ（Ａ＝Ｈ／Ｄ）が非常に大きい。
【００３７】
皮膚表面から所望深さ（例えば数１００μｍの深さ）までニードル部２４を刺し入れて薬剤の浸透性を高めるためには、先端が尖っており、径が充分に小さく、強度が大きな曲がり難いニードル部２４が望ましい。その一方で、細過ぎるニードル部２４を用いた場合には、ニードル部２４の先端や根元で折れ曲がってしまうことがあり、太過ぎるニードル部２４を用いた場合には、ニードル部２４を所望の深さまで皮膚に刺し入れることが難しい。そのため、ニードル部２４の先端を充分に尖らせる一方で、シート部２６との接合部であるニードル部２４の基底部の径を大きくすることにより、ニードル部２４を折れ難くすることができる。
【００３８】
このような事情から、ニードル部２４の基底部の幅（径）Ｄは、例えば、０．１μｍ以上１０００μｍ以下（とりわけ２００μｍ以下）であることが好ましく、１０μｍ以上４００μｍ以下であることがより好ましい。特にニードル部２４が円錐形状を有する場合には、基底部の直径が０．１μｍ以上１０００μｍ以下であることが好ましく、５０μｍ以上３００μｍ以下であることがより好ましい。
【００３９】
またニードル部２４の高さＨは、０．３μｍ以上３０００μｍ以下であることが好ましく、３０μｍ以上１２００μｍ以下であることがより好ましい。さらに、刺さり易さの指標となる穿刺力を左右するニードル部２４の先端部の曲率半径Ｒは、２００μｍ以下であることが好ましく、１０μｍ以下であることより好ましい。
【００４０】
そしてニードル部２４のアスペクト比Ａ（Ａ＝Ｈ／Ｄ）は、１以上であることが好ましく、２．５であることがより好ましい。
【００４１】
またシート部２６は、患者皮膚の形状に合わせて変形可能な柔軟性を確保する観点からは薄いほうが好ましく、具体的には２００μｍ以下の膜厚ｔであることが好ましく、１００μｍ以下の膜厚ｔであることがより好ましい。
【００４２】
なお、上述のような微細形状を有するニードル部２４は「マイクロニードル」と称されることもあり、シート上に配列された複数のニードル部２４は「マイクロニードルアレイ」と称されることがある。
【００４３】
次に、マイクロニードルシート２２の製造方法について説明する。
【００４４】
図２は、マイクロニードルシート２２の製造方法の一例を示す図である。本実施形態では、スタンパ１０を用いたキャスト成形によってマイクロニードルシート２２が製造される。
【００４５】
まず図２（ａ）に示すように、複数の針状凹部（高アスペクト比凹部）１２を有する剥離性に優れたスタンパ１０（基底部）を準備し、スタンパ１０上において針状凹部１２を取り囲むように枠体１８を載置する。このスタンパ１０の針状凹部１２は、数μｍ〜数１００μｍの径を有する窪んだ領域であり、平坦部１６から最深部１４に向かって徐々に幅が狭くなる。枠体１８は、スタンパ１０とは別体のゴム素材などの取り外し可能弾性部材によって構成されており、スタンパ１０との密着性に優れる。このように本実施形態では、スタンパ１０がモールド（型）の底部を構成し、枠体１８がモールドの側部（端部）を構成する（以下、スタンパ１０及び枠体１８を集合的に「シート成形モールド」とも称する）。
【００４６】
なお、スタンパ１０は任意の方法で製造可能である。例えば、多数の円錐、角錐、角柱などの凸形状アレイを有する型（金型）から、当該凸型アレイの反転形状を持つ針状凹部１２を有するスタンパ１０を製造することができる。この凸形状アレイを有する型は、例えば、金属（Ｎｉ、Ｃｕ、Ｃｒ、Ｍｏ、Ｗ、Ｉｒ、Ｔｒ、Ｆｅ、Ｃｏ、ＭｇＯ、Ｔｉ、Ｚｒ、Ｈｆ、Ｖ、Ｎｂ、Ｔａ、α−酸化アルミニウム，酸化ジルコニウム、ステンレス（スタバックス材）、或いはこれらの合金等）や超硬材料の原版を、ダイヤモンドバイトや研削加工用砥石によって切削・研削加工することで製作可能である。また、シリコン（Ｓｉ）、二酸化珪素（ＳｉＯ２）、或いは感光性樹脂などを用いた半導体微細加工技術に基づく三次元立体加工によって、凸形状アレイを有する型を製作する方法もある。また、当該型からスタンパ１０を製造する方法として、例えば所定の樹脂を型上に塗布した後に固化する方法や、型に基づく電鋳を利用する方法が挙げられる。スタンパ１０の製造に用いられる樹脂は用途に応じて適宜選定可能であり、例えば熱可塑性樹脂、熱硬化性樹脂、光硬化性樹脂（例えばシルガード１８４（東レ・ダウコーニング株式会社製）や１３１０ＳＴ（藤倉応用化工株式会社製）などのシリコーン樹脂）、ＵＶ硬化樹脂、プラスチック樹脂（例えばポリスチレンやＰＭＭＡ（ポリメチルメタクリレート））をスタンパ１０の製造に使用することが可能である。
【００４７】
また、気体透過性の高い材料によってスタンパ１０が構成されている場合には、針状凹部１２内に残存する空気を、スタンパ１０を介して、外部に排出することができるため好ましい。また、弾性に優れ撥水性の高い素材に代表される剥離性に優れた材料によってスタンパ１０の表面が構成されている場合には、スタンパ１０に対して特別な表面処理を施さなくてもマイクロニードルシート２２をスタンパ１０から適切に剥離することが可能である。特にシリコーンゴム系の素材は、繰り返し加圧される転写に対して耐久性が高く、他のポリマーに対する剥離性も比較的良好であるため、スタンパ１０の材料として好ましい。
【００４８】
このようなスタンパ１０及び枠体１８を準備する一方で、マイクロニードルシート２２の素材となる原料液の調製が行われる。この原料液の調製は任意の方法で行われ、例えば粉体の原料ポリマー（高分子材料）を溶媒に溶かすことで作られるポリマー溶解液を原料液として用いたり、熱溶融した液状の原材料を原料液として用いたりすることができる。また、薬剤投与用のマイクロニードルシート２２を製造する場合には、調製した原料液に所望の薬剤を添加してもよい。
【００４９】
原料液の構成成分は、その用途に合わせて適宜選定され、例えば医療用マイクロニードルシートを製造する場合には生体適合性の高い樹脂等を原料液の構成成分として使用することが好ましい。また原料液としてポリマー溶解液を用いる場合には、原料ポリマーとして、たんぱく質や糖類に代表される水溶性ポリマー（例えばゼラチン、アガロース、ペクチン、ジェランガム、カラギナン、キサンタンガム、アルギン酸、デンプン、セルロース、トリアセチルセルロース、デキストリンなど）、アクリルやポリスチレン等の樹脂ポリマーなど、用途に応じたポリマーを適宜使用することができる。またポリマー溶解液の溶媒は原料ポリマーとの相性等に基づいて適宜選定され、例えば水やメチルエチルケトン（ＭＥＫ）を溶媒として使用することが可能である。
【００５０】
次に、図２（ｂ）に示すように、調製された原料液２０がスタンパ１０に注型される（注型工程）。そして、枠体１８上にプレス具１９が配置され、枠体１８及び当該枠体１８によって囲まれる領域がプレス具１９によって押圧される。これにより、スタンパ１０と枠体１８とによって画成される領域の原料液２０が加圧され、針状凹部１２の最深部１４まで原料液２０が満たされる。また、スタンパ１０が空気透過性に優れた材料により構成されている場合には、プレス具１９による加圧によって、針状凹部１２内に僅かに残存する空気１５をスタンパ１０内に押し出して除去することができるため、より適切に原料液２０を針状凹部１２に充填することができる。
【００５１】
なおスタンパ１０への原料液２０の注型は、原料液２０をスタンパ１０上に均一に付与することができる任意の手法で行うことができる。例えば、原料液２０をスタンパ１０上に滴下して原料液２０自体の流動性を利用してもよいし、スタンパ１０を回転させた状態でスピン塗布を行ってもよいし、バーコータによって原料液２０をスタンパ１０上に塗布してもよい。
【００５２】
その後、プレス具１９が取り除かれ、周辺の温度や湿度がコントロールされた状態で、乾球温度及び相対湿度が調整された空気が所定の速度で送風され、スタンパ１０上の原料液２０の乾燥・固化が行われる（乾燥固化工程）。これにより、図２（ｃ）に示すように、針状凹部１２の反転形状を有するニードル部２４と、スタンパ１０の平坦部１６及び枠体１８によって囲まれるシート部２６とを備えるマイクロニードルシート２２が、スタンパ１０上に作られる。このとき、原料液２０の周辺の雰囲気を減圧することにより、原料液２０を迅速に乾燥することが可能である。また、原料液２０がゲル化する素材を含む場合には、高温、高湿（例えば温度５０℃以上、対環境相対湿度５０％ＲＨ以上）の雰囲気下で原料液２０を乾燥することによって、硬度が比較的高いマイクロニードルシート２２を成形することができる。また、ゲル化時の強度（ゲル化強度）が特に強い成分を原料液２０が含む場合には、原料液２０を低温環境下に置きゲル化させることで形状をセット（固定）して乾燥させずに当該形状を維持することにより、ゲル微細構造によって機能的なマイクロニードルシート２２を成形することができる。また、ゲル状態のマイクロニードルシート２２を作る場合には、ゲル化状態までマイクロニードルシート２２を乾燥させればよく、ゲル化後は冷却工程のみとなるので、原料液２０の固化時間を短縮することも可能である。また、例えば原料液２０が熱可塑性天然高分子を含む場合には、原料液２０は冷却により硬化する。
【００５３】
原料液２０が乾燥固化したら、スタンパ１０及び枠体１８からマイクロニードルシート２２が剥離され、図２（ｄ）に示すマイクロニードルシート２２が作られる（剥離工程）。
【００５４】
本実施形態の剥離工程では、マイクロニードルシート２２（特に微細形状のニードル部２４の先端部）に不必要な力が作用しないように、マイクロニードルシート２２を鉛直方向（図２（ｃ）の矢印Ａを参照）へ剥離する面剥離が行われる。具体的には、以下のようにしてマイクロニードルシート２２がスタンパ１０から面剥離される。
【００５５】
図３は、面剥離が行われる前のスタンパ１０上のマイクロニードルシート２２の状態を示す断面図である。図４は、面剥離中のスタンパ１０上のマイクロニードルシート２２の状態を示す断面図である。
【００５６】
スタンパ１０とは逆側に配置されるマイクロニードルシート２２の表面３０には、スタンパ１０の針状凹部１２に対応するようにして微小な窪み部３２が形成されている。この窪み部３２は、針状凹部１２への原料液２０の充填や原料液２０の乾燥収縮に起因するものであり、マイクロニードルシート２２の表面３０は微小な凹凸形状を有する。
【００５７】
このようなマイクロニードルシート２２をスタンパ１０及び枠体１８から剥離する際には、図４に示すように、複数の吸着パッド３４をマイクロニードルシート２２の表面３０のほぼ全域に対して減圧吸着（真空吸着）させる。そして、これらの吸着パッド３４を鉛直方向Ａへ引き上げて、マイクロニードルシート２２全体に対し、スタンパ１０から離れる方向へほぼ均一な剥離力（第１の剥離力）４０を働かせる。このとき、マイクロニードルシート２２に付与される剥離力４０とは逆方向に働く固定力（第２の剥離力）４２が枠体１８に付与されており、スタンパ１０及び枠体１８は全体として固定状態となっている。
【００５８】
そして、マイクロニードルシート２２及びスタンパ１０の曲率（とりわけ両者の境界面におけるマイクロニードルシート２２及び／又はスタンパ１０の曲率）が所定範囲となるように、スタンパ１０が撓められて歪ませられる。すなわち、吸着パッド３４によるマイクロニードルシート２２の剥離時には、図４に示すように、マイクロニードルシート２２だけではなく、マイクロニードルシート２２に固着するスタンパ１０及び枠体１８も撓む。このとき、枠体１８の間におけるマイクロニードルシート２２の長さＬｓと、マイクロニードルシート２２が載置されるスタンパ１０の剥離方向Ａへの歪み高さＬｍとが以下の関係式（１）を満たすように、吸着パッド３４によるマイクロニードルシート２２の吸着引上げ力がコントロールされる。なお「スタンパ１０の歪み高さＬｍ」とは、外力が加わっていない静止状態おけるスタンパ１０の底部１７の位置と、マイクロニードルシート２２の剥離時におけるスタンパ１０の底部１７の位置との差の絶対値の最大値を意味する。
【００５９】
０．０１５≦Ｌｍ／Ｌｓ≦０．１２    （１）
詳細については後述の実施例において説明するが、本件発明者は、鋭意研究の結果、上記関係式（１）を満たすように、スタンパ１０、枠体１８、及びマイクロニードルシート２２を歪ませることによって、マイクロニードルシート２２をスタンパ１０及び枠体１８から簡単に剥離することができるという知見を得た。これは、歪んだスタンパ１０及び枠体１８の復元力や、歪んだマイクロニードルシート２２に働くモーメント力が、マイクロニードルシート２２、スタンパ１０及び枠体１８の各々の境界面において、マイクロニードルシート２２の剥離を促進するように働くことに起因する。そして、上記関係式（１）を満たす範囲の歪みをスタンパ１０、枠体１８、及びマイクロニードルシート２２に付与した場合に、特に効果的に、マイクロニードルシート２２の剥離を促進するとともに、剥離時のマイクロニードルシート２２の破損を防ぐことができるという知見を得た。
【００６０】
図５は、スタンパ１０、枠体１８、及びマイクロニードルシート２２を大きく撓ませた場合の断面を示す概念図である。マイクロニードルシート２２に比較的大きな剥離力４０を作用させた場合やシート成形モールド（スタンパ１０および枠体１８）の剛性が比較的小さい場合のように、スタンパ１０、枠体１８、及びマイクロニードルシート２２を大きく撓ませた場合には、撓み（歪み）の曲率半径が小さくなってしまう。そのため、枠体１８の近傍に配置されるニードル部２４ａに対して不適切な方向（図５の矢印Ｃ参照）へ応力が集中してしまい、ニードル部２４ａに屈曲等の破損（先端部不良）が生じることがある。
【００６１】
一方、図６に示すように、スタンパ１０、枠体１８、及びマイクロニードルシート２２（特に各々の境界面）の撓みの曲率を、上記関係式（１）を満たすようにコントロールすることによって、マイクロニードルシート２２に対して適切な剥離力を作用させることができる。この場合、図７に示すように、ニードル部２４の破損を防いだ状態で、マイクロニードルシート２２を枠体１８の近傍（図７の「Ｂ」参照）から適切に剥離することができ、所望形状のマイクロニードルシート２２を精度良く製造することができる。このようなスタンパ１０、枠体１８、及びマイクロニードルシート２２の撓み（歪み）は、例えばスタンパ１０や枠体１８の剛性を調節することによって調整される。
【００６２】
なおマイクロニードルシート２２の剥離工程では、スタンパ１０及び枠体１８に対して振動装置（図示せず）により微振動を付与して、マイクロニードルシート２２の剥離を促進することが好ましい。この微振動の振動数や振幅は、マイクロニードルシート２２に破損をもたらさない範囲で適宜調整され、例えば超音波振動等の公知の微振動をスタンパ１０及び枠体１８に付与することができる。
【００６３】
また、図４に示すような吸着パッド３４によるマイクロニードルシート２２の吸着剥離を行う場合、マイクロニードルシート２２の表面の凹凸形状に沿って密着する柔軟性（例えば１００ＭＰａ以下のヤング率）を有するとともに、マイクロニードルシート２２からの剥離性に優れた材料によって吸着パッド３４を構成することが好ましい。したがって、例えば直径３ｃｍ程度のシリコーンゴムによって、吸着パッド３４を構成することも可能である。
【００６４】
以上説明したように本実施形態によれば、マイクロニードルシート２２の剥離の際に、所定範囲の曲率を持つようにスタンパ１０及びマイクロニードルシート２２を歪ませることによって、マイクロニードルシート２２を剥離し易くなる。これにより、吸着パッド３４によって外部からマイクロニードルシート２２（特に微細形状のニードル部２４）に付与する剥離力を低減することができ、マイクロニードルシート２２の剥離不良を防いで、均質なニードル部２４を精度良く成形することができる。
【００６５】
また、マイクロニードルシート２２を面剥離することによって、線剥離時やロール剥離時に生じてしまうマイクロニードルシート２２の過度な変形を抑制し、ニードル部２４に対して不適切な応力が作用することを防ぐことができる。
【００６６】
また、柔軟性に優れたシリコーンで構成される吸着パッド３４を用いることによって、マイクロニードルシート２２の表面３０の凹凸に吸着パッド３４を適切に対応（追従）させることができる。これにより、表面追従性のない板等の部材を用いた剥離時や真空チャックを用いた剥離時に生じやすいマイクロニードルシート２２に対する吸着不良（接着不良）を防ぐことができ、スタンパ１０からマイクロニードルシート２２を効率良く剥離することができる。
【００６７】
上述の事項は本発明の各態様を例示したものであって、当業者の知識に基づいて各種の設計変更等の変形が加えられたり、公知の要素を応用したりすることも可能であり、そのような各種態様も本発明の範囲に含まれうる。
【００６８】
例えば、図８に示すように、剛性の異なる複数の部材によってスタンパ１０（シート成形モールド）を構成してもよい。図８に示すスタンパ１０は、針状凹部１２が形成される基部４６と、基部４６内に設けられ基部４６よりも大きなヤング率を有する剛性部４８とによって構成されている。本例では、剛性部４８の大きさ（厚み、長さ）を調整することによって、スタンパ１０全体の剛性をコントロールすることができる。このように、低ヤング率の基部４６と高ヤング率の剛性部４８とを組み合わせることによって、針状凹部１２における良好な剥離性を実現するとともに、剥離時のスタンパ１０の変形量（歪み量）が適正な範囲に保たれるようにスタンパ１０全体の剛性をコントロールすることができる。一例として、基部４６は１００ＭＰａ以下のヤング率を有し、剛性部４８は１Ｇｐａ以上のヤング率を有することが好ましい。また基部４６及び剛性部４８は、その要求特性に応じた任意の材料によって構成可能であり、例えば基部４６の材料としてシリコーンゴムを用いるとともに、剛性部４８の材料としてアクリル板を用いることができる。なお、図８には剛性部４８が基部４６内に設けられる例を示したが、剛性部４８はシート成形モールド（スタンパ１０および枠体１８）の任意の箇所に配設することが可能である。
【００６９】
また、上記実施形態ではスタンパ１０と枠体１８とが別体で設けられる例について説明したが、スタンパ１０及び枠体１８が一体的に単一部材で構成されていてもよい。この場合、スタンパ１０上に原料液２０を注型した際に、スタンパ１０と枠体１８との間から原料液２０が洩れ出すことがない。
【００７０】
また、上記の実施形態ではスタンパ１０上に枠体１８が載置された状態でマイクロニードルシート２２が剥離される例について説明したが、マイクロニードルシート２２の剥離に先立って、枠体１８をスタンパ１０上から取り除いてもよい。このように、マイクロニードルシート２２をスタンパ１０及び枠体１８から段階的に剥離することによって、マイクロニードルシート２２に対する初期剥離応力を低減することができる。すなわち、スタンパ１０上において乾燥固化したマイクロニードルシート２２は、通常、スタンパ１０だけではなく枠体１８に対しても固着する。特に枠体１８の近傍のマイクロニードルシート２２は、剥離の際に枠体１８に引っ掛かり易い。したがって、マイクロニードルシート２２のうち特に枠体１８近傍の端部（図２（ｃ）の「Ｂ」参照）を剥離する際には強い力が必要になるが、剥離時の力が強くなるほどマイクロニードルシート２２の損傷の懸念が増す。そこで、マイクロニードルシート２２の剥離に先立って、スタンパ１０上から枠体１８を取り除くことにより、マイクロニードルシート２２、枠体１８、及びスタンパ１０の各々を比較的小さな力で分離することが可能である。これにより、スタンパ１０からマイクロニードルシート２２を剥離する際の初期剥離力を低減することができ、剥離時のマイクロニードルシート２２の損傷を効果的に防ぐことができる。
【００７１】
また、上記実施形態では吸着パッド３４によってマイクロニードルシート２２、スタンパ１０及び枠体１８が歪ませられる態様を例示したが、スタンパ１０及び枠体１８を直接的に歪ませてもよい。例えば、シート成形モールド（スタンパ１０および枠体１８）の端部を把持するデバイスにより、曲げ応力を加えて当該シート成形モールドを直接的に歪ませてもよい。またスタンパ１０の中央部を直接的に鉛直方向上方へ押し上げるデバイスによって、スタンパ１０を歪ませてもよい。これらの場合、マイクロニードルシート２２のモーメント力によって緩やかな剥離を実現することができる。
【００７２】
また、上記実施形態ではプレス具１９によって枠体１８を加圧する態様を示したが、マルトースなどの粘度の高い素材を原料液２０として用いる場合には、スタンパ１０上の原料液２０を直接プレス（加圧）して針状凹部１２内の残存空気を除去することもできる。また、スタンパ１０上の原料液２０が液状を保っている状態で周辺環境を減圧することにより、針状凹部１２内の残存空気を外部に排出して除去することも可能である（減圧注入）。
【実施例】
【００７３】
本件発明者は、上述の実施形態に基づいて、以下の実施例及び比較例に記載する条件でマイクロニードルシートを製造し、当該マイクロニードルシートのニードル部の形状状態を目視により評価した（図９参照）。具体的には、以下の実施例及び比較例毎に、剥離時のスタンパ及びマイクロニードルシートの歪み量ＲＤを変えて、マイクロニードルシートのニードル部の先端形状を評価した。
【００７４】
（実施例１）
図８に示すような基部４６及び剛性部４８により構成されるスタンパ１０を用いてマイクロニードルシート２２を成形し、製造されたマイクロニードルシート２２のニードル部２４先端の形状を評価した。
【００７５】
原料液２０として、高分子材料であるゼラチン（新田ゼラチン株式会社製、新田ゼラチン７３２）の水溶性粉体を５０℃の水に溶解して濃度（重量濃度）２０％の溶解液（水溶液）を用いた。
【００７６】
スタンパ１０の基部４６をシリコーン樹脂によって構成し、基部４６の内部に設けられる剛性部４８をアクリル性の板状部材によって構成した。本例では、剛性部４８の板厚を１ｃｍ、縦横の長さを各々１１ｃｍに調整し、スタンパ１０全体の厚みを２ｃｍ、縦横の長さを各々１４ｃｍに調整した。また枠体１８を、スタンパ１０と一体的に分離可能なようにシリコーン樹脂によって作製した。枠体１８の断面幅を１ｃｍに調整し、スタンパ１０と枠体１８とによって画成される領域の縦横長さを各々１２ｃｍに調整した。
【００７７】
また、基部４６に形成された針状凹部１２を１０×１０本／ｃｍ２の割合で設けて、針状凹部１２の大きさを基底部の幅４００μｍ、高さ１０００μｍ、アスペクト比２．５に調整した。スタンパ１０上への原料液２０の付与は、滴下装置により行った。
【００７８】
そして、枠体１８及び当該枠体１８に囲まれるスタンパ１０上の原料液２０を、プレス具１９によって、５０℃の雰囲気下で０．５ＭＰａで２分間プレスし、針状凹部１２内に残存した空気を空気透過性に優れたスタンパ１０内に押し出して除去した。このとき、スタンパ１０の平坦部１６上における原料液２０の膜厚は１５０μｍであった。
【００７９】
そして、原料液２０の周囲において高温度（５０℃）高湿度（５０％ＲＨ）に調整された風を低風量（０．５ｍ／ｓ）で流すことにより原料液２０の乾燥を行い、スタンパ１０上においてマイクロニードルシート２２を作製した。
【００８０】
そして、径φ３ｃｍのシリコーンゴム製の吸着パッド３４をスタンパ１０上のマイクロニードルシート２２に減圧吸着させて、マイクロニードルシート２２（特に微細形状のニードル部２４）に余分な力がかからないように垂直剥離（面剥離）を行った。
【００８１】
この剥離時のスタンパ１０及びマイクロニードルシート２２の歪み量ＲＤは、図４に示される「枠体１８の間におけるマイクロニードルシート２２の長さＬｓ」と「スタンパ１０の剥離方向Ａへの歪み高さＬｍ」とによって表される以下の式（２）に基づく。
【００８２】
ＲＤ＝Ｌｍ／Ｌｓ×１００（％）
本例では、このスタンパ１０及びマイクロニードルシート２２の歪み量ＲＤを１．５％に調整した。
【００８３】
そして、スタンパ１０から剥離されたマイクロニードルシート２２のニードル部２４の先端形状を確認したところ、アレイ状に配設された微細形状のニードル部２４が適切に形成されており、マイクロニードルシート２２は良好な形状を有していた。
【００８４】
（実施例２）
本例では、剛性部４８の板厚を０．５ｃｍに調整するとともに、スタンパ１０全体の厚みを２ｃｍに調整した。そして、スタンパ１０及びマイクロニードルシート２２の歪み量ＲＤを１２％に調整した。
【００８５】
他の条件は、上記実施例１とほぼ同様の条件とした。
【００８６】
本例においてスタンパ１０から剥離されたマイクロニードルシート２２のニードル部２４の先端形状を確認したところ、実施例１と同様に、アレイ状に配置された微細形状のニードル部２４が適切に形成され、マイクロニードルシート２２は良好な形状を有していた。
【００８７】
（比較例１）
本例では、剛性部４８の板厚を０．３ｃｍに調整するとともに、スタンパ１０全体の厚みを２ｃｍに調整した。そして、スタンパ１０及びマイクロニードルシート２２の歪み量ＲＤを１５％に調整した。
【００８８】
他の条件は、上記実施例１とほぼ同様の条件とした。
【００８９】
本例においてスタンパ１０から剥離されたマイクロニードルシート２２のニードル部２４の先端形状を確認したところ、ニードル部２４の先端には曲がり不良が見られ、マイクロニードルシート２２の転写不良が見られた。
【００９０】
（比較例２）
本例では、剛性部４８の板厚を１．５ｃｍに調整するとともに、スタンパ１０全体の厚みを２ｃｍに調整した。そして、スタンパ１０及びマイクロニードルシート２２の歪み量ＲＤを０．５％に調整した。
【００９１】
他の条件は、上記実施例１とほぼ同様の条件とした。
【００９２】
本例においてスタンパ１０から剥離されたマイクロニードルシート２２のニードル部２４の先端形状を確認したところ、ニードル部２４の先端には曲がり不良が見られ、マイクロニードルシート２２の転写不良が見られた。
【００９３】
上記の実施例及び比較例の評価結果を図９に示す。図９からも明らかなように、剥離時のスタンパ１０及びマイクロニードルシート２２の歪み量ＲＤを１．５％以上（実施例１参照）１２％以下（実施例２参照）に調整した場合に、良好な形状のマイクロニードルシート２２（ニードル部２４）を成形可能であることが確認された。これは、１．５％≦ＲＤ≦１２％を満たす範囲の歪み量ＲＤをスタンパ１０（特にスタンパ１０とマイクロニードルシート２２との境界面）に付与することで、マイクロニードルシート２２に適度な剥離力が作用して、マイクロニードルシート２２を適切に剥離することができることを示すものである。
【００９４】
一方、歪み量ＲＤが過大な場合（比較例１参照）には、マイクロニードルシート２２のニードル部２４に対して不適切な方向へ応力が集中してしまい、ニードル部２４の成形不良（剥離不良）を招く。また、歪み量ＲＤが過小な場合（比較例２参照）には、マイクロニードルシート２２に対して外部（吸着パッド３４）から大きな剥離力を付与する必要があり、この外部から付与される剥離力が過大となって、剥離時にニードル部２４に損傷をもたらすこととなる。
【００９５】
このように、上記の適度な範囲の歪み量ＲＤをスタンパ１０（特にスタンパ１０とマイクロニードルシート２２との境界面）に付与することで、マイクロニードルシート２２の剥離が効果的に促進されることが確認された。
【図面の簡単な説明】
【００９６】
【図１】マイクロニードルシートの一例を示す断面図である。
【図２】マイクロニードルシートの製造方法の一例を示す図である。
【図３】面剥離が行われる前のスタンパ上のマイクロニードルシートの状態を示す断面図である。
【図４】面剥離中のスタンパ上のマイクロニードルシートの状態を示す断面図である。
【図５】スタンパ、枠体、及びマイクロニードルシートを大きく撓ませた場合の断面を示す概念図である。
【図６】スタンパ、枠体、及びマイクロニードルシートを適度に撓ませた場合の断面を示す概念図である。
【図７】スタンパ、枠体、及びマイクロニードルシートを適度に撓ませた場合の断面を示す概念図である。
【図８】スタンパの一変形例を示す断面図である。
【図９】実施例及び比較例の評価結果を示す表である。
【符号の説明】
【００９７】
１０…スタンパ、１２…針状凹部、１４…最深部、１６…平坦部、１７…底部、１８…枠体、１９…プレス具、２０…原料液、２２…マイクロニードルシート、２４…ニードル部、２６…シート部、３０…表面、３２…窪み部、３４…吸着パッド、４０…剥離力、４２…剥離力、４６…基部、４８…剛性部
【図１】
2009241358.tif 000003
【図２】
2009241358.tif 000004
【図３】
2009241358.tif 000005
【図４】
2009241358.tif 000006
【図５】
2009241358.tif 000007
【図６】
2009241358.tif 000008
【図７】
2009241358.tif 000009
【図８】
2009241358.tif 000010
【図９】
2009241358.tif 000011